(57)【要約】【課題】人体への安全性や環境への悪影響に配慮した化学研磨処理液を提供すること。【解決手段】  化学研磨処理液であって、（１）少なくとも１種のアルカリ金属水酸化物、（２）過酸化水素、（３）塩化物イオン、硫酸イオンおよび硝酸イオンから選択される少なくとも一種のイオン、（４）有機酸及びこれらの塩から選択される少なくとも１種、及び（５）少なくとも１種の非イオン性界面活性剤を含有し、フッ素化合物を実質的に含有しない、化学研磨処理液。【選択図】なし【特許請求の範囲】
【請求項１】
化学研磨処理液であって、
（１）少なくとも１種のアルカリ金属水酸化物、
（２）過酸化水素、
（３）塩化物イオン、硫酸イオン及び硝酸イオンから選択される少なくとも一種のイオン、
（４）有機酸及びこれらの塩から選択される少なくとも１種、及び
（５）少なくとも１種の非イオン性界面活性剤
を含有し、
フッ素化合物を実質的に含有しない、化学研磨処理液。
【請求項２】
金属材料の化学研磨処理に用いられる請求項１の化学研磨処理液であって、
前記金属材料が、チタン及びチタン合金から選択される少なくとも１種である、化学研磨処理液。
【請求項３】
請求項１又は２に記載の化学研磨処理液であって、前記有機酸がカルボン酸である、化学研磨処理液。
【請求項４】
金属材料の製造方法であって、
前記金属材料を請求項１〜３いずれか１項に記載の化学研磨処理液に浸漬する工程を含む、該方法。
【発明の詳細な説明】
【技術分野】
【０００１】
本発明には、化学研磨処理液、及びこれを用いた金属材料の製造方法に関する。
【背景技術】
【０００２】
チタン及びチタン合金は、空気中の酸素と反応する事で表面に強固な酸化膜を形成することができる。この酸化膜の存在により、チタン及びチタン合金は腐食環境下においても高い耐食性を実現することができる。さらに言えば、チタン及びチタン合金は、軽量であり、且つ生体親和性が高い（例えば、金属アレルギーを引き起こしにくい）。こうした耐食性、軽量性、及び生体親和性等の理由から、医療など様々な用途に適用されている。
【０００３】
チタン及びチタン合金の表面を研磨することで、表面を平滑化し、これにより細菌の繁殖を抑制することができる。一方で、完全に平滑化するのではなく、表面に微細な凹凸を形成してもよい。これにより、メッキなどの更なる後工程処理によるメッキ層との密着性を向上させることができる。
【０００４】
特許文献１では、チタン又はチタン合金の化学研磨方法を開示している。当該文献では、特定のフッ素化合物を含んだ化学研磨液を開示している。
【先行技術文献】
【特許文献】
【０００５】
【特許文献１】特開平１−２７２７８５号公報
【発明の概要】
【発明が解決しようとする課題】
【０００６】
上述したように、チタン及びチタン合金の表面には強固な酸化膜が形成される。従って、チタン及びチタン合金は、研磨する際に一般的に使用される酸やアルカリによる浸食に強い。このことが、チタン及びチタン合金の表面加工処理を困難にしている。
【０００７】
従来技術においては、化学的に強固な酸化膜を除去し、更に表面を均一且つ平滑に研磨すること、及び表面に均一且つ微細な凹凸を形成することを目的として、フッ素化合物が使用されてきた。
【０００８】
フッ素化合物としては、フッ酸、及びフッ化ナトリウム、フッ化水素ナトリウムなどが挙げられる。特許文献１では、これらに硝酸及び過酸化水素を組み合わせて使用することが開示されている。
【０００９】
しかし、フッ素化合物は、腐食性が非常に高く、従って、毒性が非常に高い。フッ素化合物の取り扱いに関する事故が発生した場合、人体へ危険を及ぼすだけでなく、環境への悪影響を及ぼすことになる。よって、フッ素化合物の取り扱いには細心の注意を払う必要があった。
【００１０】
また、フッ素化合物を使用した後の廃棄物の処理についても厳しい規制がある。従って、廃棄物の処理にコストがかかっていた。
【００１１】
こうした人体への安全性や環境への悪影響等に鑑み、本発明は、フッ素化合物を実質的に使用することなく、従来の化学研磨処理液（即ち、フッ素化合物を含有する化学研磨処理液）と比べて遜色の無い化学研磨処理液を提供することを目的とする。
【課題を解決するための手段】
【００１２】
本発明者らは、鋭意研究した結果、以下の事象を見出した。まず、チタンを研磨する薬剤において、チタン表面の酸化膜を除去および化学研磨する為に用いられるフッ素化合物を使用しないことで、安全性と環境問題に対応できる。
【００１３】
しかし、それだけでは不十分であり、その理由として、フッ素化合物以外の酸系化合物ではチタンの酸化膜を除去および化学研磨する事が難しいという問題が残る。そこで、本発明者は、フッ素化合物に代替物として、特定の成分の組み合わせを用いた。より具体的には、（１）少なくとも１種のアルカリ金属水酸化物と、（２）過酸化水素と、（３）塩化物イオン、硫酸イオンおよび硝酸イオンから選択される少なくとも一種のイオンとを組み合わせて使用した。これにより、チタン表面の酸化膜の除去と研磨を同時に行なうことができることを見出した。そして、加工後のチタン表面は、従来技術によって加工されたチタン表面と遜色ないことを見出した。
【００１４】
以上の知見に基づいて完成された本発明は、一側面において以下の発明を包含する。
（発明１）
化学研磨処理液であって、
（１）少なくとも１種のアルカリ金属水酸化物、
（２）過酸化水素、
（３）塩化物イオン、硫酸イオンおよび硝酸イオンから選択される少なくとも一種のイオン、
（４）有機酸及びこれらの塩から選択される少なくとも１種、及び
（５）少なくとも１種の非イオン性界面活性剤
を含有し、
フッ素化合物を実質的に含有しない、化学研磨処理液。
（発明２）
金属材料の化学研磨処理に用いられる発明１の化学研磨処理液であって、
前記金属材料が、チタン及びチタン合金から選択される少なくとも１種である、化学研磨処理液。
（発明３）
発明１又は２に記載の化学研磨処理液であって、前記有機酸がカルボン酸である、化学研磨処理液。
（発明４）
金属材料の製造方法であって、
前記金属材料を発明１〜３いずれか１つに記載の化学研磨処理液に浸漬する工程を含む、当該方法。
【発明の効果】
【００１５】
本発明の一側面において、化学研磨処理液はフッ素化合物を実質的に含有しない。これにより、人体への安全性を確保することができ、そして、環境への悪影響を低減させることができる。また、本発明の一側面において、化学研磨処理液は光沢処理及び粗面化処理のいずれにおいても、均一性を実現できる。
【図面の簡単な説明】
【００１６】
【図１】化学研磨処理後の材料の表面の状態を表す。
【発明を実施するための形態】
【００１７】
以下、本発明を実施するための具体的な実施形態について説明する。以下の説明は、本発明の理解を促進するためのものである。即ち、本発明の範囲を限定することを意図するものではない。
【００１８】
０．定義
（１）光沢処理
チタン酸化膜の除去と共に金属表面に平滑な表面状態を生み出し、光沢のある意匠を得るものであり、
目視およびマイクロスコープによる外観が均一な表面状態であること、
光沢度が８０以上であること
表面粗さＲａが０．４５以下であること
これら全てを満たすものとして定義する。
（２）粗面化処理
チタン酸化膜の除去と共に金属の表面に微細な凹凸を生み出し、梨の皮の表面のような粗面かつ光沢の低い意匠とを得るものであり、
目視およびマイクロスコープによる外観が均一な表面状態であること
光沢度が２０以下であること
表面粗さＲａが１．５以上であること
これら全てを満たすものとして定義する。
【００１９】
１．化学研磨処理液
一実施形態おいて、本発明は、化学研磨処理液を包含する。前記化学研磨処理液は、少なくとも以下の成分を包含することができる：
（１）少なくとも１種のアルカリ金属水酸化物、
（２）過酸化水素、
（３）塩化物イオン、硫酸イオン及び硝酸イオンから選択される少なくとも一種のイオン、
（４）有機酸及びこれらの塩から選択される少なくとも１種、及び
（５）少なくとも１種の非イオン性界面活性剤
【００２０】
１−１．アルカリ金属水酸化物
アルカリ金属水酸化物は、加工後の外観に寄与する成分である。アルカリ金属水酸化物の種類は特に限定されないが、例として、水酸化ナトリウム、水酸化カリウム等が挙げられる。アルカリ金属水酸化物の濃度は特に限定されないが、１０〜３００ｇ／Ｌの範囲が好ましく、より好ましくは５０〜１００ｇ／Ｌである。上記の範囲だと、金属材料の表面の加工状態を制御しやすくなる。例えば、濃度を低くすると光沢のある外観が得られる。一方で、濃度を高くすると、粗面外観（梨の皮の表面のような）を得ることができる。
【００２１】
１−２．過酸化水素
アルカリ金属水酸化物と同様、過酸化水素も、加工後の外観に寄与する成分である。過酸化水素の濃度は、特に限定されないが、３５％過酸化水素水を添加したときの濃度に換算して、５０〜５００ｇ／Ｌの範囲が好ましく、より好ましくは１００〜３００ｇ／Ｌである（例えば、５０ｇ／Ｌの場合、３５％過酸化水素水を含めた全体で１Ｌ中に、５０ｇの３５％過酸化水素水が含まれる）。上記の範囲だと、金属材料の表面の加工状態を制御しやすくなる。例えば、濃度を低くすると光沢のある外観が得られる。一方で、濃度を高くすると、粗面外観（梨の皮の表面のような）を得ることができる。
【００２２】
１−３．塩化物イオン、硫酸イオン及び硝酸イオンから選択される少なくとも一種のイオン
これらのイオンは、均一且つ安定した表面を得ることに寄与する。また、塩化物イオン、硫酸イオン及び硝酸イオンは、ナトリウム塩、カリウム塩、アンモニウム塩、カルシウム塩及びマグネシウム塩から選択される１種以上の塩形態で提供されてもよい。これらのイオンの合計濃度は、特に限定されないが、１０〜４００ｇ／Ｌの範囲が好ましく、より好ましくは２０〜２００ｇ／Ｌである。前記範囲だと、均一且つ安定した表面を得ることができる。
【００２３】
１−４．有機酸及びこれらの塩
有機酸及びこれらの塩の種類については、特に限定されないが、カルボン酸が好ましく、更に好ましくはアルキルカルボン酸である。化合物中のカルボン基の数は特に限定されず、１〜３のいずれかであってもよい。前記アルキルカルボン酸のアルキル基については、直鎖状及び分岐状のいずれかであってもよい。
【００２４】
更には、カルボン酸は、エステル化されてもよい。カルボン酸の具体例として、以下が挙げられる：シュウ酸、乳酸、クエン酸、グルコン酸、コハク酸、酢酸、マロン酸。また、エステル化されたカルボン酸の具体例として、以下が挙げられる：メチルエステル化、エチルエステル化、ブチルエステル化。これらのエステル化は、モノエステル化に限定されず、ジエステル化、トリエステル化等も包含される。
【００２５】
有機酸塩は、ナトリウム塩、カリウム塩、及びアンモニウム塩から選択される１種以上の塩形態で提供されてもよい。
【００２６】
特に好ましい有機酸の例としては、乳酸、乳酸塩及びこれらのエステル化物、並びにシュウ酸、シュウ酸塩、及びシュウ酸エステル化物が挙げられる。これらの好ましい有機酸は、均一性に優れた外観を実現することができる。
【００２７】
有機酸及びこれらの塩の合計濃度は、特に限定されないが、１〜２００ｇ／Ｌの範囲が好ましく、より好ましくは５〜１００ｇ／Ｌである。有機酸及びこれらの塩の濃度が低すぎる場合、長期間使用したときに（特に、不純物が増えたときに）、研磨不足等の原因で外観が不均一になる可能性がある。有機酸及びこれらの塩の濃度が高すぎる場合、沈殿等が発生する可能性、及び、経済的に不利となる可能性がある。
【００２８】
１−５．非イオン性界面活性剤
非イオン性界面活性剤は、材料の保護、及び均一且つ安定した研磨表面に寄与することができる。界面活性剤には、アニオン性、カチオン性、両性、非イオン性等の界面活性が挙げられる。しかし、これらの利点を実現する目的から、非イオン性界面活性剤が好ましい。好ましい非イオン性界面活性剤として、脂肪族ポリエーテル、アルキルポリエチレンオキサイドアルコール、ポリオキシエチレンアルキルエーテル、ノニルフェニルエトキシレート等などが挙げられる。非イオン性界面活性剤の合計濃度は特に限定されないが、０．０１〜１０ｇ／Ｌの範囲が好ましく、より好ましくは０．１〜５ｇ／Ｌである。
【００２９】
１−６．その他の含有成分
一実施形態において、本発明は、上述した成分からなる化学研磨処理液を包含する。別の一実施形態において、本発明は、上述した成分に加えて、他の成分を更に含有する化学研磨処理液を包含する。他の成分としては、例えば、過酸化水素の安定剤として、フェノール誘導体が挙げられる。
【００３０】
１−７．その他の除外成分
一実施形態において、本発明の化学研磨処理液は、特定の成分を除外する。更なる一実施形態において、本発明の化学研磨処理液は、フッ素化合物（ここで述べる「フッ素化合物」は単体のフッ素を含む）を実質的に含有しない。実質的に含有しないとは、金属材料の研磨に寄与しない程度の含有量であることを意味する。例えば、フッ素化合物の合計濃度は０．０１ｇ／Ｌ以下であってもよく、好ましくは０．０００１ｇ／Ｌ以下であってもよく、更に好ましくは、０．００００１ｇ／Ｌ以下であってもよく、最も好ましくは０ｇ／Ｌである。これにより、人体への安全性が向上する。また、環境への悪影響も低減できる。更には、廃棄物処理に係るコストを低減することができる。
【００３１】
１−８．溶媒
一実施形態において、本発明の化学研磨処理液は、水溶液である。即ち、有機溶媒を用いる必要がない。
【００３２】
２．金属材料の製造方法
一実施形態において、本発明は、上述した化学研磨処理液を用いた金属材料の製造方法を含む。前記金属材料は、研磨処理が施される。
【００３３】
２−１．研磨の種類
研磨には、化学研磨、物理研磨、電解研磨、化学機械研磨などが挙げられる。一実施形態において、本発明の方法では、化学研磨を行う。より具体的には、金属材料を、上述した化学研磨処理液中に浸漬してもよい。
【００３４】
２−２．処理対象の金属
本発明の一実施形態において、処理対象の金属の例として、チタン及びチタン合金が含まれる。チタン合金はチタンを主成分とし（即ち各成分の中で最大量となる）、そして、他の副成分として、例えば、以下の元素から選択される：アルミニウム、ニッケル、モリブデン、バナジウム、ニオブ、鉄、クロム、及びこれら１種以上の組み合わせ。
【００３５】
２−２．前処理工程
上述した化学研磨を行う前に、金属材料に対して幾つかの処理を施してもよい。前処理の例としては、界面活性剤、無機酸イオン、水酸化物、及び金属イオンなどを含有する溶液を用いて処理することなどが挙げられる。これにより、金属材料の表面が洗浄され、且つ活性化される。
【００３６】
２−３．化学研磨工程
上述したように、化学研磨工程においては、金属材料を、上述した化学研磨処理液に浸漬することができる。処理時の温度は、特に限定されないが、２０〜６０℃で行なうことが好ましい。また、処理時間も、特に限定されないが、６分〜６０分が好ましく、１０分以上が更に好ましい。上記範囲内だと、金属材料の表面の加工状態を制御しやすくなる。一方で、上記範囲外だと、例えば、温度が高すぎると、処理液の突沸、及び／又は素材の表面の過剰な研磨が発生する可能性がある。温度が低すぎると、反応が進行せず、十分に研磨が行なわれず、これにより不均一な外観となる可能性がある。処理時間が短すぎると、十分に研磨されない可能性がある。処理時間を６０分超にしても、素材表面が過剰に研磨され、生産性の低下を招く可能性がある。
【００３７】
上述した化学研磨工程は、少なくとも２つの処理に分類される（光沢処理と粗面化処理）。上述した条件範囲内で、適宜パラメータを設定することで、光沢処理及び粗面化処理を選択的に行うことができる。
【００３８】
２−３−１．光沢処理
処理時の温度を低くすると、光沢のある外観を実現できる傾向が高くなる。ただし、温度の数値範囲については特に限定されない。この理由として、例えば、温度が高くても、他のパラメータの設定により光沢のある外観を実現できる可能性があるからである。他のパラメータについても同様の理由で、数値範囲については特に限定されない。
【００３９】
温度以外の条件として、処理時間を短くすると、光沢のある外観を実現できる傾向が高くなる。
【００４０】
２−３−２．粗面化処理
一方で、処理時の温度を高くすると、粗面化された外観を実現できる傾向が高くなる。また、処理時間を長くすると、粗面化された外観を実現できる傾向が高くなる。
【００４１】
温度及び処理以外の条件として、少なくとも以下のいずれかの成分の濃度を高くすると、粗面化された外観を実現できる傾向が高くなる。
少なくとも１種のアルカリ金属水酸化物、及び
過酸化水素
【００４２】
２−４．後処理工程
上記化学研磨工程を経た後は、更なる表面処理を行ってもよい。表面処理の例としては、耐食性及び外観等の目的から、メッキ処理、化成被膜形成処理、オーバーコート処理、及び塗装処理などが挙げられる。これらの処理を行う場合には、上述した粗面化処理を行うことが望ましい。
【００４３】
２−５．化学研磨後の金属材料の特性
上記化学研磨後、好ましくは、化学研磨直後の金属材料は、幾つかの優れた特性を有する。具体的には、光沢処理及び粗面化処理の両方において、均一性に優れた外観を得ることができる。
【実施例】
【００４４】
以下、本発明の実施例により、本発明をさらに詳しく説明する。これらの実施例は、上述した本発明の実施形態同様、本発明の理解を促進するためのものである。即ち、本発明の範囲を限定することを意図するものではない。
【００４５】
３．金属材料の準備及び評価方法
金属材料として、チタンの試験片を準備した。当該試験片に対し、脱脂などの適当な前処理を施した。その後、化学研磨処理を施した。
【００４６】
試験片の評価は、各実施例につき３例実施した。評価内容としては、目視による外観の確認と、光沢度計（日本電色工業株式会社製  ＰＧ−ＩＩＭ）による光沢度の測定と、表面粗さ計（株式会社ミツトヨ製  ＳＪ−４００）による表面粗さＲａの測定とを行なった。
【００４７】
（１）目視による光沢の評価
目視により、光沢のある場合は「光沢」、光沢がなく、梨地状の粗面外観は「粗面」、光沢外観でも粗面外観でもない場合は「半光沢」とする。
【００４８】
（２）目視による均一性の評価
目視により、観察した。「均一な表面状態の場合は○」、「表面が不均一な場合は×」とする。より具体的には、キーエンス製マイクロスコープＶＨＸ−５０００を使用して、材料の表面を撮影した。当該機器が有する変換機能を用いて、撮影した画像を３Ｄ画像に変換した（図１参照）。
【００４９】
（３）光沢度の評価
一般的に用いられる光沢度計の６０°における数字が大きければ素材に光沢があることを示し、光沢度計の示す数字が小さければ素材に光沢が無いことを示す。
【００５０】
（４）表面粗さの評価
表面粗さの評価は算術平均粗さＲａの値でＲａの値が小さければ光沢状態を示し、Ｒａの値が大きければ粗面状態を示す。
【００５１】
上記の評価を元に後述の実施例における化学研磨後の表面状態を定義する。
（ｉ）光沢
目視およびマイクロスコープによる外観が均一な表面状態であること、
光沢度が８０以上であること
表面粗さＲａを当該試験片上で５点測定し、その平均値が０．４５以下であること
表面粗さＲａを当該試験片上で５点測定し、その標準偏差が０．０５以下であること
これら全てを満たすもの、均一が高く且つ光沢な状態として判定した。
【００５２】
（ｉｉ）粗面
目視およびマイクロスコープによる外観が均一な表面状態であること
光沢度が２０以下であること
表面粗さＲａが１．５以上であること
表面粗さＲａを当該試験片上で５点測定し、その標準偏差を算出する。その標準偏差を表面粗さＲａの平均値で割り、パーセンテージで算出した値が１５未満であること
これら全てを満たすものを、均一が高くかつ粗面状態として判定した。
【００５３】
（ｉｉｉ）半光沢
目視およびマイクロスコープによる外観が不均一またはシミやムラが存在すること
光沢度が２１〜７９であること
表面粗さＲａが０．４５超且つ１．５未満であること
表面粗さＲａを当該試験片上で５点測定し、その標準偏差を算出する。その標準偏差を表面粗さＲａの平均値で割り、パーセンテージで算出した値が１５以上であること
これらのいずれかに該当するものを定義する。
【００５４】
（実施例１）
適当な前処理を施した市販の純チタン板（表面積１ｄｍ2）を、水酸化ナトリウムを１００ｇ／Ｌ、３５％過酸化水素水を２００ｇ／Ｌ、硫酸イオンが５０ｇ／Ｌになるように硫酸ナトリウムを添加、有機酸塩としてシュウ酸ナトリウムを５０ｇ／Ｌ、ノニルフェノールエトキシレート含有非イオン系界面活性剤を０．２ｇ／Ｌ添加し、温度３０℃に調整した処理液に２０分間浸漬し、外観を評価した。
【００５５】
（実施例２）
実施例１の水酸化ナトリウムの替わりに水酸化カリウムを使用して実施例１と同条件で試験を行なった。
【００５６】
（実施例３〜１０）
実施例１の硫酸ナトリウムの替わりに表１に示す化合物を使用して実施例１と同条件で試験を行なった。
【表１】
2020037725.tif 000002
【００５７】
（実施例１１〜１９）
実施例１のシュウ酸ナトリウムの替わりに表２に示す有機酸塩を使用して実施例１と同条件で試験を行なった。
【表２】
2020037725.tif 000003
【００５８】
（実施例２０〜２４）
実施例１のシュウ酸ナトリウムの替わりに表３に示す有機酸化合物を使用して５ｇ／Ｌを添加し、実施例１と同条件で試験を行なった。
【表３】
2020037725.tif 000004
【００５９】
（実施例２５〜２７）
実施例１の非イオン系界面活性剤の替わりに表４に示す非イオン系界面活性剤を使用して５ｇ／Ｌを添加し、実施例１と同条件で試験を行なった。
【表４】
2020037725.tif 000005
【００６０】
（実施例２８〜３９）
実施例２８〜３９については実施例１の化学研磨液中の各濃度条件を表５に示すように変化させて試験を行った。
【表５】
2020037725.tif 000006
【００６１】
（実施例４０〜４３）
実施例４０〜４３については、実施例１において、処理温度２０℃（実施例４０）、４０℃（実施例４１）、５０℃（実施例４２）、６０℃（実施例４３）で実施した。
【００６２】
（実施例４４〜４８）
実施例４４〜４８については、実施例１において、処理時間１０分（実施例４４）、３０分（実施例４５）、４０分（実施例４６）、５０分（実施例４７）、６０分（実施例４８）で実施した。
【００６３】
（実施例４９〜６０）
実施例４９〜６０においては実施例１の化学研磨液中の各濃度条件を表５（実施例２８〜３９）に示すように変化させ、さらに処理温度５０℃にて試験を行なった。
【００６４】
（実施例６１〜７２）
実施例６１〜７２においては実施例１の化学研磨液中の各濃度条件を表５（実施例２８〜３９）に示すように変化させ、さらに処理時間６０分にて試験を行なった。
【００６５】
（比較例１）
適当な前処理を施した市販の純チタン板（表面積１ｄｍ2）を市販のチタンおよびチタン合金向け研磨剤（チタニック９９：製品名、日本表面化学株式会社製、フッ素化合物含有（フッ素化合物として約２０ｇ／Ｌ）、チタニック９９Ａ：６５０ｍＬ／Ｌ  チタニック９９Ｂ：３５０ｍＬ／Ｌ）を温度７０℃に調整した処理液に１０分浸漬し、チタン表面を研磨し、その外観を評価した。
【００６６】
（比較例２）
適当な前処理を施した市販の純チタン板（表面積１ｄｍ2）を５５％フッ化水素酸５０（ｍＬ／Ｌ）と６７．５％硝酸１５０（ｍＬ／Ｌ）からなる温度７０℃に調整した研磨処理液に１０分浸漬し、チタン表面を研磨し、その外観を評価した。
【００６７】
（比較例３〜５）
比較例３〜５は適当な前処理を施した市販の純チタン板（表面積１ｄｍ2）を表６に示す酸３００ｍＬ／Ｌからなる温度７０℃に調整した研磨処理液に３０分間浸漬し、チタン表面を研磨し、その外観を評価した。
【表６】
2020037725.tif 000007
【００６８】
（比較例６）
比較例６として、実施例１の処理液から水酸化ナトリウムを抜いた処理液を用いた以外は実施例１と同条件で試験を行なった。
【００６９】
（比較例７）
比較例７として、実施例１の処理液から過酸化水素水を抜いた処理液を用いた以外は実施例１と同条件で試験を行なった。
【００７０】
（比較例８）
比較例８として、実施例１の処理液から硫酸ナトリウムを抜いた処理液を用いた以外は実施例１と同条件で試験を行なった。
【００７１】
（比較例９）
比較例９として、実施例１の処理液からシュウ酸ナトリウムを抜いた処理液を用いた以外は実施例１と同条件で試験を行なった。
【００７２】
（比較例１０）
比較例１０として、実施例１の処理液から非イオン系界面活性剤を抜いた処理液を用いた以外は実施例１と同条件で試験を行なった。
【００７３】
（比較例１１〜１２）
比較例１１〜１２  については、実施例１において、温度１０℃（比較例１１）、８０℃（比較例１２）で実施した。
【００７４】
（比較例１３〜１４）
比較例１３〜１４については、実施例１において、処理時間５分（比較例１３）、８０分（比較例１４）で実施した。
【００７５】
実施例１〜７２、比較例１〜１４について、外観及び均一性、光沢度、Ｒａを評価した。評価結果を表７に示す。
【００７６】
【表７−１】
2020037725.tif 000008
【表７−２】
2020037725.tif 000009
【表７−３】
2020037725.tif 000010
【表７−４】
2020037725.tif 000011
【表７−５】
2020037725.tif 000012
【表７−６】
2020037725.tif 000013
【表７−７】
2020037725.tif 000014
【表７−８】
2020037725.tif 000015
【表７−９】
2020037725.tif 000016
【表７−１０】
2020037725.tif 000017
【表７−１１】
2020037725.tif 000018
【表７−１２】
2020037725.tif 000019
【表７−１３】
2020037725.tif 000020
【００７７】
いずれの実施例（光沢仕上がり）においても、Ｒａの標準偏差が十分に低いものとなっていた。また、いずれの実施例（粗面仕上がり）においても、Ｒａの標準偏差と平均値のパーセンテージが十分に低いものとなっていた。従って、全ての実施例において所望の均一性を実現することができた。
【００７８】
一方で、比較例１〜２では、所望の均一性は実現できているものの、処理液においてフッ素化合物が含まれていた。
【００７９】
比較例３〜１１及び１３では、半光沢状態であり、Ｒａの標準偏差が大きかった。また、Ｒａの標準偏差と平均値のパーセンテージが大きくなっていた。
【００８０】
以上、本発明の具体的な実施形態について説明してきた。上記実施形態は、本発明の具体例に過ぎず、本発明は上記実施形態に限定されない。例えば、上述の実施形態の１つに開示された技術的特徴は、他の実施形態に提供することができる。また、特記しない限り、特定の方法については、一部の工程を他の工程の順序と入れ替えることも可能であり、特定の２つの工程の間に更なる工程を追加してもよい。本発明の範囲は、特許請求の範囲によって規定される。
【図１】
2020037725.tif 000021